(57)【要約】【課題】  建物の外壁が汚れるのを防止ないしは抑制することができ、また外壁が汚れた場合でも、その汚れを容易に除去することを可能にする手段を提供する。【解決手段】  建物の外壁１の表面に、層状珪酸塩鉱物と、酸化チタンと、銀イオン及び／又は銅イオンとを含む液状ないしはスラリ状のコーティング材を吹き付け又は塗布する。この後、コーティング材を自然乾燥させて薄く実質的に透明なコーティング層２を形成する。外壁１の汚れが目立つようになったときには、コーティング層２を水洗浄により除去し、これにより種々の汚れを完全に除去する。この後、再び建物の外壁１の表面に、液状ないしはスラリ状のコーティング材を吹き付け又は塗布し、新たにコーティング層２を形成する。【選択図】図１
2006291656.tif 000002
【特許請求の範囲】
【請求項１】
建物の外壁の表面に、層状珪酸塩鉱物を含む液状又はスラリ状のコーティング材を吹き付け又は塗布し、この後乾燥させて上記外壁の表面にコーティング層を形成することを特徴とする、建物の外壁のコーティング方法。
【請求項２】
上記コーティング材が光触媒作用を呈する物質を含むことを特徴とする、請求項１に記載の建物の外壁のコーティング方法。
【請求項３】
上記光触媒作用を呈する物質が酸化チタンであることを特徴とする、請求項２に記載の建物の外壁のコーティング方法。
【請求項４】
上記層状珪酸塩鉱物及び／又は上記光触媒作用を呈する物質を、同体摩擦粉砕によりナノ化して用いることを特徴とする、請求項１〜３のいずれか１つに記載の建物の外壁のコーティング方法。
【請求項５】
上記層状珪酸塩鉱物が膨潤性粘土鉱物であることを特徴とする、請求項１〜４のいずれか１つに記載の建物の外壁のコーティング方法。
【請求項６】
上記層状珪酸塩鉱物が、サポナイト、ヘクトライト、ベントナイト、モンモリナイト、スメクタイト、バーミキュライト、雲母系層状珪酸塩鉱物、カオリン系層状珪酸塩鉱物又はタルク系層状珪酸塩鉱物であることを特徴とする、請求項１〜４のいずれか１つに記載の建物の外壁のコーティング方法。
【請求項７】
上記コーティング材が銀イオン及び／又は銅イオンを含むことを特徴とする、請求項１〜６のいずれか１つに記載の建物の外壁のコーティング方法。
【請求項８】
上記コーティング材がシリカを含むことを特徴とする、請求項７に記載の建物の外壁のコーティング方法。
【請求項９】
上記外壁の表面部が、コンクリート、モルタル、レンガ、タイル、サイディング又は軽量気泡コンクリートパネルで形成されていることを特徴とする、請求項１〜８のいずれか１つに記載の建物の外壁のコーティング方法。
【請求項１０】
層状珪酸塩鉱物を含むことを特徴とする、建物の外壁のコーティング材。
【請求項１１】
光触媒作用を呈する物質を含むことを特徴とする、請求項１０に記載の建物の外壁のコーティング材。
【請求項１２】
上記光触媒作用を呈する物質が酸化チタンであることを特徴とする、請求項１１に記載の建物の外壁のコーティング材。
【請求項１３】
上記層状珪酸塩鉱物及び／又は上記光触媒作用を呈する物質が、同体摩擦粉砕によりナノ化されたものであることを特徴とする、請求項１０〜１２のいずれか１つに記載の建物の外壁のコーティング材。
【請求項１４】
上記層状珪酸塩鉱物が膨潤性粘土鉱物であることを特徴とする、請求項１０〜１３のいずれか１つに記載の建物の外壁のコーティング材。
【請求項１５】
上記層状珪酸塩鉱物が、サポナイト、ヘクトライト、ベントナイト、モンモリナイト、スメクタイト、バーミキュライト、雲母系層状珪酸塩鉱物、カオリン系層状珪酸塩鉱物又はタルク系層状珪酸塩鉱物であることを特徴とする、請求項１０〜１３のいずれか１つに記載の建物の外壁のコーティング材。
【請求項１６】
銀イオン及び／又は銅イオンを含むことを特徴とする、請求項１０〜１５のいずれか１つに記載の建物の外壁のコーティング材。
【請求項１７】
シリカを含むことを特徴とする、請求項１６に記載の建物の外壁のコーティング材。
【請求項１８】
層状珪酸塩鉱物を含むコーティング層が外壁の表面に形成されていることを特徴とする、建物の外壁構造。
【請求項１９】
上記コーティング層が、光触媒作用を呈する物質を含むことを特徴とする、請求項１８に記載の建物の外壁構造。
【請求項２０】
上記光触媒作用を呈する物質が酸化チタンであることを特徴とする、請求項１９に記載の建物の外壁構造。
【請求項２１】
上記層状珪酸塩鉱物及び／又は上記光触媒作用を呈する物質が、同体摩擦粉砕によりナノ化されたものであることを特徴とする、請求項１８〜２０のいずれか１つに記載の建物の外壁構造。
【請求項２２】
上記層状珪酸塩鉱物が膨潤性粘土鉱物であることを特徴とする、請求項１８〜２１のいずれか１つに記載の建物の外壁構造。
【請求項２３】
上記層状珪酸塩鉱物が、サポナイト、ヘクトライト、ベントナイト、モンモリナイト、スメクタイト、バーミキュライト、雲母系層状珪酸塩鉱物、カオリン系層状珪酸塩鉱物又はタルク系層状珪酸塩鉱物であることを特徴とする、請求項１８〜２１のいずれか１つに記載の建物の外壁構造。
【請求項２４】
上記コーティング層が銀イオン及び／又は銅イオンを含むことを特徴とする、請求項１８〜２３のいずれか１つに記載の建物の外壁構造。
【請求項２５】
上記コーティング層がシリカを含むことを特徴とする、請求項２４に記載の建物の外壁構造。
【請求項２６】
上記外壁の表面部が、コンクリート、モルタル、レンガ、タイル、サイディング又は軽量気泡コンクリートパネルで形成されていることを特徴とする、請求項１８〜２５のいずれか１つに記載の建物の外壁構造。
【発明の詳細な説明】
【技術分野】
【０００１】
本発明は、建物の外壁のコーティング方法及びコーティング材と、該コーティング材を用いた建物の外壁構造とに関するものである。
【背景技術】
【０００２】
一般に、建物の外壁は、外界に露出されているので、大気中の汚染物質、例えば、化学工場から排出される化学物質や、ディーゼル車から排出される煤（黒煙）などにより自然に汚れてゆき、また落書きなどにより人為的に汚されることもある。このような汚れは、洗浄では除去することができないことも多く、この場合、美観を回復させるには、かなりの費用を要する塗り替えなどの改装工事を外壁に施さなければならない。
【０００３】
そこで、建築物の外壁の表面に酸化チタンを添加した無機塗料の塗膜を形成し、酸化チタンの光触媒機能によって生成される活性酸素により外壁に付着した汚れを分解させるようにした外壁構造が提案されている（例えば、特許文献１参照）。
【特許文献１】特開平１０−２３８０６３号公報（段落［００２２］、図１）
【発明の開示】
【発明が解決しようとする課題】
【０００４】
しかしながら、かかる従来の外壁構造では、洗浄では除去することができない外壁の汚れを十分に分解することができず、その頻度は減るとしても、依然、塗り替えなどといった改装工事を外壁に施さなければならないといった問題がある。
【０００５】
本発明は、上記従来の問題を解決するためになされたものであって、建物の外壁が汚れるのを防止ないしは抑制することができ、また外壁が汚れた場合でも、その汚れを容易に除去することを可能にする手段を提供することを解決すべき課題とする。
【課題を解決するための手段】
【０００６】
上記課題を解決するためになされた本発明に係る建物の外壁のコーティング方法は、建物の外壁の表面に、層状珪酸塩鉱物（例えば、膨潤性粘土鉱物、サポナイト、ヘクトライト、ベントナイト、モンモリナイト、スメクタイト、バーミキュライト、雲母系層状珪酸塩鉱物、カオリン系層状珪酸塩鉱物又はタルク系層状珪酸塩鉱物等）を含む液状又はスラリ状のコーティング材を吹き付け又は塗布し、この後乾燥（例えば、自然乾燥）させて（薄く、実質的に透明な）コーティング層を形成することを特徴とするものである。ここで、コーティング材は、光触媒作用を呈する物質（例えば、酸化チタン）を含んでいるのが好ましい。
【０００７】
本発明にかかる外壁のコーティング方法においては、コーティング材は銀イオン及び／又は銅イオンを含んでいるのが好ましい。また、コーティング材はシリカを含んでいてもよい。なお、層状珪酸塩鉱物、光触媒作用を呈する物質、銅イオンあるいは銀イオンを含む物質、シリカ等の主成分の一種又は複数種（全種を含む）は、同体摩擦粉砕（ナノテクノロジ）によりナノ化して用いるのが好ましい。なお、外壁の表面部は、例えば、コンクリート、モルタル、レンガ、タイル、サイディング（窯業系サイディング、金属系サイディング、木質系サイディング等）又は軽量気泡コンクリートパネル（ＡＬＣパネル）等で形成される。
【０００８】
本発明に係る、建物の外壁のコーティング材は、層状珪酸塩鉱物（例えば、膨潤性粘土鉱物、サポナイト、ヘクトライト、ベントナイト、モンモリナイト、スメクタイト、バーミキュライト、雲母系層状珪酸塩鉱物、カオリン系層状珪酸塩鉱物又はタルク系層状珪酸塩鉱物等）を含むことを特徴とするものである。ここで、コーティング材は、光触媒作用を呈する物質（例えば、酸化チタン）を含んでいるのが好ましい。また、コーティング材は、銀イオン及び／又は銅イオンを含んでいるのが好ましく、シリカを含んでいてもよい。なお、層状珪酸塩鉱物、光触媒作用を呈する物質、銅イオンあるいは銀イオンを含む物質、シリカ等の主成分の一種又は複数種は、同体摩擦粉砕によりナノ化されたものであるのが好ましい。
【０００９】
本発明に係る、建物の外壁構造は、層状珪酸塩鉱物（例えば、膨潤性粘土鉱物、サポナイト、ヘクトライト、ベントナイト、モンモリナイト、スメクタイト、バーミキュライト、雲母系層状珪酸塩鉱物、カオリン系層状珪酸塩鉱物又はタルク系層状珪酸塩鉱物等）を含む（薄く、実質的に透明な）コーティング層が外壁の表面に形成されていることを特徴とするものである。ここで、コーティング層は、光触媒作用を呈する物質（例えば、酸化チタン）を含んでいるのが好ましい。また、コーティング層は、銀イオン及び／又は銅イオンを含んでいるのが好ましく、シリカを含んでいてもよい。層状珪酸塩鉱物、光触媒作用を呈する物質、銅イオンあるいは銀イオンを含む物質、シリカ等の主成分の一種又は複数種は、同体摩擦粉砕によりナノ化されたものであるのが好ましい。なお、外壁の表面部は、例えば、コンクリート、モルタル、レンガ、タイル、サイディング又はＡＬＣパネル等で形成される。
【発明の効果】
【００１０】
本発明に係る建物の外壁のコーティング方法もしくはコーティング材又は外壁構造によれば、建物の外壁が汚れるのを防止ないしは抑制することができ、また外壁が汚れた場合でも、その汚れを容易に除去することができる。
【発明を実施するための最良の形態】
【００１１】
以下、添付の図面を参照しつつ、本発明の実施の形態を具体的に説明する。
図１は、本発明に係る建物の外壁構造を示す立面断面図である。図１に示すように、この外壁構造においては、外壁１の表面に、層状珪酸塩鉱物と光触媒作用を呈する物質とを含む、薄く、実質的に透明なコーティング層２が形成されている。
【００１２】
このコーティング層２は、次のような手順ないしは手法で形成される。すなわち、まず、建物の外壁１の表面全体に、スプレーガン等を用いてコーティング材を吹き付け、又はローラ、刷毛、へら、コテ等を用いてコーティング材を塗布する。
【００１３】
ここで、建物は、とくには限定されるものではなく、例えば、一戸建て住宅、集合住宅（マンション等）、ビルなど、どのようなものでもよい。外壁１も、とくには限定されるものでなく、例えば、コンクリート、モルタルあるいはレンガで形成されたものであってもよく、その表面にタイル、サイディング又はＡＬＣパネル等が張り付けられていてもよい。また、外壁１の表面には、意匠性のある種々の色付けやデザインが施されていてもよい。なお、外壁１は、その表面が平坦又は曲面状の滑らかなものであっても、またその表面に凹凸（エンボス）が形成されたものであってもよい。
【００１４】
コーティング材は、基本的には、層状珪酸塩鉱物（例えば、膨潤性粘土鉱物、サポナイト、ヘクトライト、ベントナイト、モンモリナイト、スメクタイト、バーミキュライト、雲母系層状珪酸塩鉱物、カオリン系層状珪酸塩鉱物又はタルク系層状珪酸塩鉱物等）と、光触媒作用を呈する物質の１つである酸化チタンと、水とを混合した液状又はスラリ状（あるいはペースト状）のものであるが、外壁１の材質、性状等に応じて銀イオン及び／又は銅イオンや、シリカなどを添加してもよい。酸化チタン及び層状珪酸塩鉱物は、同体摩擦粉砕（ナノテクノロジ）によりナノ化されたものである。銀イオン及び／又は銅イオンや、シリカなどを添加する場合は、これらも同体摩擦粉砕によりナノ化されたものを用いる。
【００１５】
このコーティング材は、無機物と水とで構成されているので、無臭である。また、引火性がないので、極めて安全性が高い。コーティング材の吹き付け量ないしは塗布量は、１４０〜１６０ｇ／ｍ２であるのが好ましく、１５０ｇ／ｍ２程度であるのがより好ましい。なお、コーティング材の吹き付けあるいは塗布にかなりのムラがあっても、該コーティング材から形成されるコーティング層２は実質的に透明であるので、このムラは乾燥後には全く分からなくなる。したがって、この作業は、熟練者でなくても、誰でも容易に短時間で行うことができる。
【００１６】
このようにして外壁１の表面に吹き付けられあるいは塗布されたコーティング材を、自然乾燥により乾燥させる。なお、乾燥時には、コーティング材中の水が気化するだけであるので、コーティング材からは環境に悪影響を及ぼす物質は全く放出されない。これにより、外壁１の表面にコーティング層２が形成される。このコーティング層２は、埃を引き寄せず（吸い寄せず）、変色せず、かつ汚れが付きにくいので、外壁１の美観ないしは意匠性を長期間にわたって維持する。また、このコーティング層２は人体に無害であり、たとえ乳児ないしは幼児が触ったとしても安全なものである。
【００１７】
このコーティング層２は、非常に薄いので実質的に透明であり、外壁１の美観ないしは意匠性を、そのままの状態で反映させる。また、層状珪酸塩鉱物及び酸化チタンを主成分とするコーティング層２（粘土膜）は、時間が経過しても形状ないしは性状は変化しない。さらに、例えばクレヨンあるいはマジックインキ等により落書きされたとしても、該コーティング層２は積層構造の粘土質（非常に薄く剥がれやすい複数の粘土層が積層された構造）であるので、クレヨンあるいはマジックインキはその上ですべりやすく、落書きが深く書き込まれることはない。なお、表面にエンボスが形成された外壁１の場合は、エンボスの中に細かい粘土質のコーティング層２が入り込み、エンボス内に汚れが入り込むのを防止する。
【００１８】
このコーティング層２に含まれる酸化チタン（ＴｉＯ２）は金属酸化物半導体であり、光触媒作用をもつ。このため、酸化チタンは、その光触媒作用により、コーティング層２ないしは外壁１に付着した微細な汚れを分解するので、これによっても外壁１の美観ないしは意匠性の低下が抑制される。
【００１９】
この後、外壁１は時間の経過に伴って徐々に汚れてゆくことになるが、汚れが目立つようになったときには、外壁１を洗浄する。この洗浄は、例えば、高圧洗浄機を用いた水洗浄、あるいはブラシを用いた水洗浄により、容易に行うことができる。なお、水洗浄は、単に水のみにより、あるいは必要に応じて従来の普通の洗剤を用いて行うことができる。前記のとおり、外壁１の表面にはコーティング層２が形成されているが、種々の汚れの大部分は、コーティング層２の表面に付着し、あるいはコーティング層２内にしみ込んでいるだけであり、外壁１にはほとんど付着していない。つまり、コーティング層２は、外壁１を汚れから保護している。
【００２０】
他方、このコーティング層２は層状珪酸塩鉱物を主成分とするので、水洗により該コーティング層２を容易に除去することができる。このため、単純な水洗又は普通の洗剤を用いた水洗でコーティング層２を除去することにより、コーティング層２ないしは外壁１に付着している種々の汚れ、例えば、化学工場から排出される化学物質やディーゼル車から排出される煤などによる汚れ、クレヨンやマジックインキなどによる落書き、塗料などの付着、油汚れなどといった従来は水洗では除去が困難であった汚れを、ほぼ完全に除去することができる。
【００２１】
つまり、この洗浄工程においては、層状珪酸塩鉱物を除去することができればほぼすべての汚れを除去することができるので、層状珪酸塩鉱物を除去することにポイント絞ればよい。したがって、この洗浄は、熟練者でなくても、誰でも簡単な洗浄技術でもって、容易にかつ短時間で行うことができる。かくして、洗浄により、外壁１は、元の美観ないしは意匠性をほぼ完全に回復する。なお、コーティング層２は、単なる水拭きでも除去することが可能であるので、洗浄に代えて水拭きで汚れを除去するようにしてもよい。
【００２２】
このように外壁１を洗浄して古いコーティング層２を除去した後、再び外壁１の表面にコーティング材を吹き付け、あるいは塗布して乾燥させ、新たにコーティング層２を形成する。なお、コーティング層２の形成手法は、前記のとおりである。そして、この後、外壁１の汚れが目立つようになったときには、該外壁１を洗浄してコーティング層２を形成するといった手順を繰り返すことなる。前記のとおり、洗浄により外壁１の美観ないしは意匠性がほぼ完全に回復されるので、かなりの回数にわたって外壁１の洗浄とコーティング層２の形成とを繰り返しても、その美観ないしは意匠性を保持することができる。このため、外壁１の塗り直しなどといった再生工事はほとんど不要となる。
【００２３】
本発明に係る外壁用のコーティング材では、主成分が同体摩擦粉砕（ナノテクノロジ）によりナノ化されているが、これにより、材料の少量化を図ることができ、またあらゆる素材の非常に小さい（極小の）くぼみまでコートすることができる。また、酸化チタンの光触媒効果を、少量の光でも効果的に発揮させることができる。
【００２４】
なお、この実施の形態では、コーティング材ないしコーティング層２は、酸化チタン等の光触媒作用を呈する物質を含んでいるが、光触媒作用を呈する物質を含まないコーティング材を用いてもよい。この場合も、コーティング層２ないしは外壁１に付着している種々の汚れを、洗浄によりほぼ完全に除去することができる。また、この実施の形態では層状珪酸塩鉱物を用いているが、これ以外の粘土類を用いてもよい。
【図面の簡単な説明】
【００２５】
【図１】本発明に係る建物の外壁構造を示す立面断面図である。
【符号の説明】
【００２６】
１  外壁
２  コーティング層
【図１】
2006291656.tif 000003